(57)【要約】【課題】ビスフェノールＡを原料として用いたものと同等以上に、発色感度、耐水性、耐油性、及び耐光性に優れた感熱記録材料用顕色剤とその製造方法、及び、この感熱記録材料用顕色剤を含有する感熱記録材料とこれを用いた感熱記録材を提供する。【解決手段】下記一般式［１］で示される化合物を含有することを特徴とする感熱記録材料用顕色剤。【化１】2004291553.tif 000009前記一般式［１］中、Ｒは、水素、炭素数１〜６のアルキル基、あるいは、置換または無置換フェニル基、置換または無置換アラルキル基、アルコキシ基、ヒドロキシ基またはハロゲン原子であり、一分子内に存在するＲ同士は同じであっても異なっていてもよい。ｍは１〜４の整数を示し、一分子内において同一であっても異なってもよい。）【選択図】  なし【特許請求の範囲】
【請求項１】
下記一般式［１］で示される化合物を含有することを特徴とする感熱記録材料用顕色剤。
【化１】
2004291553.tif 000007
（前記一般式［１］中、Ｒは、水素、炭素数１〜６のアルキル基、あるいは、置換または無置換フェニル基、置換または無置換アラルキル基、アルコキシ基、ヒドロキシ基またはハロゲン原子であり、一分子内に存在するＲ同士は同じであっても異なっていてもよい。ｍは１〜４の整数を示し、一分子内において同一であっても異なってもよい。）
【請求項２】
前記一般式［１］中、Ｒが水素又はヒドロキシ基で、ｍが１〜３である請求項１に記載の感熱記録材料用顕色剤。
【請求項３】
前記一般式［１］で示される化合物を、８０重量％以上含有する請求項１又は２に記載の感熱記録材料用顕色剤。
【請求項４】
請求項１ないし３のいずれかに記載された感熱記録材料用顕色剤の製造方法であって、２−ナフトールと下記一般式［２］で示されるベンズアルデヒド化合物とを、塩基性触媒の存在下で反応させることを特徴とする、感熱記録材料用顕色剤の製造方法。
【化２】
2004291553.tif 000008
（前記一般式［２］中、Ｒは、水素、炭素数１〜６のアルキル基、あるいは、置換または無置換フェニル基、置換または無置換アラルキル基、アルコキシ基、ヒドロキシ基またはハロゲン原子である。ｍは１〜４の整数を示し、ｍが２〜４のとき、一分子内に存在するＲ同士は、それぞれ同じであっても異なっていてもよい。）
【請求項５】
２−ナフトール（ＮＰ）と前記ベンズアルデヒド化合物［Ａ］とを、反応モル比（ＮＰ／Ａ）１／５〜５／１で反応させる、請求項４に記載の感熱記録材料用顕色剤の製造方法。
【請求項６】
請求項１ないし３のいずれかに記載された感熱記録材料用顕色剤と、ロイコ染料とを含有することを特徴とする感熱記録材料。
【請求項７】
請求項６に記載の感熱記録材料を支持体上に塗布してなる感熱記録材。
【発明の詳細な説明】
【０００１】
【発明の属する技術分野】
本発明は、感熱記録材料用顕色剤とその製造方法、及び、この感熱記録材料用顕色剤を含有する感熱記録材料とこれを用いた感熱記録材に関するものである。
【０００２】
【従来の技術】
感熱記録材は、主にファクシミリ、計測機器、医療機器などに使用され、最近では、ＰＯＳシステムなどに利用されるバーコードラベル、レジスターのレシートなどへと展開され、使用量が増大している。利用用途が多岐にわたるに従い、耐水性、耐油性、耐黄変性及び耐可塑性など様々な特性が感熱記録材に要求されている。
【０００３】
感熱記録材は、一般に発色前駆体であるロイコ染料と、酸性化合物である顕色剤とを基本成分とする感熱記録材料を支持体上に塗布して製造される。顕色剤には、古くからフェノール化合物が使用され、ビスフェノ−ルＡに代表されるビスフェノール化合物が最も一般的に使用されている（例えば、特許文献１、２参照。）。しかしながら、ビスフェノールＡは、生殖機能に弊害を及ぼす環境ホルモン物質としての疑いが最近報告され、代替え化合物の要求が非常に高い。
【０００４】
この問題解決のために、様々なフェノール骨格を有する酸性化合物が検討されているが、耐水性、耐油性、及び耐光性などに優れた、ビスフェノールＡに代わる顕色剤が未だ得られていないのが現状である。
【０００５】
【特許文献１】
特開昭５６−１５３９４号公報
【特許文献２】
特開昭５７−１５１３９４号公報
【０００６】
【発明が解決しようとする課題】
本発明は、ビスフェノールＡを原料として用いたものと同等以上に、発色感度、耐水性、耐油性、及び耐光性に優れた感熱記録材料用顕色剤とその製造方法、及び、この感熱記録材料用顕色剤を含有する感熱記録材料とこれを用いた感熱記録材を提供するものである。
【０００７】
【課題を解決するための手段】
このような目的は、以下の本発明（１）〜（７）により達成される。
（１）下記一般式［１］で示される化合物を含有することを特徴とする感熱記録材料用顕色剤。
【化３】
2004291553.tif 000002
（前記一般式［１］中、Ｒは、水素、炭素数１〜６のアルキル基、あるいは、置換または無置換フェニル基、置換または無置換アラルキル基、アルコキシ基、ヒドロキシ基またはハロゲン原子であり、一分子内に存在するＲ同士は同じであっても異なっていてもよい。ｍは１〜４の整数を示し、一分子内において同一であっても異なってもよい。）
（２）前記一般式［１］中、Ｒが水素又はヒドロキシ基で、ｍが１〜３である上記（１）に記載の感熱記録材料用顕色剤。
（３）前記一般式［１］で示される化合物を、８０重量％以上含有する上記（１）又は（２）に記載の感熱記録材料用顕色剤。
（４）上記（１）ないし（３）のいずれかに記載された感熱記録材料用顕色剤の製造方法であって、２−ナフトールと下記一般式［２］で示されるベンズアルデヒド化合物とを、塩基性触媒の存在下で反応させることを特徴とする、感熱記録材料用顕色剤の製造方法。
【化４】
2004291553.tif 000003
（前記一般式［２］中、Ｒは、水素、炭素数１〜６のアルキル基、あるいは、置換または無置換フェニル基、置換または無置換アラルキル基、アルコキシ基、ヒドロキシ基またはハロゲン原子である。ｍは１〜４の整数を示し、ｍが２〜４のとき、一分子内に存在するＲ同士は、それぞれ同じであっても異なっていてもよい。）
（５）２−ナフトール（ＮＰ）と前記ベンズアルデヒド化合物（Ａ）とを、反応モル比（ＮＰ／Ａ）１／５〜５／１で反応させる、上記（４）に記載の感熱記録材料用顕色剤の製造方法。
（６）上記（１）ないし（３）のいずれかに記載された感熱記録材料用顕色剤と、ロイコ染料とを含有することを特徴とする感熱記録材料。
（７）上記（６）に記載の感熱記録材料を支持体上に塗布してなる感熱記録材。
【０００８】
【発明の実施の形態】
以下に、本発明の感熱記録材料用顕色剤とその製造方法、及び、この感熱記録材料用顕色剤を含有する感熱記録材料とこれを用いた感熱記録材について説明する。
まず、本発明の感熱記録材料用顕色剤について説明する。本発明の感熱記録材料用顕色剤（以下、単に「顕色剤」ということがある）は、下記一般式［１］で示される化合物を含有することを特徴とする。
【化５】
2004291553.tif 000004
【０００９】
上記一般式［１］中、Ｒは、水素、炭素数１〜６のアルキル基、あるいは、置換または無置換フェニル基、置換または無置換アラルキル基、アルコキシ基またはハロゲン原子である。
炭素数１〜６のアルキル基としては例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｎ−ヘキシル基、シクロペンチル基、メチルシクロペンチル基、シクロヘキシル基などが挙げられる。
置換または無置換フェニル基としては例えば、フェニル基、トルイル基、キシリル基、トリメチルフェニル基などのアリール基が挙げられる。
置換または無置換アラルキル基としては例えば、ベンジル基などが挙げられる。
アルコキシ基としては例えば、メトキシ基、エトキシ基などが挙げられる
そして、ハロゲン原子としては、フッ素原子、塩素原子、臭素原子、ヨウ素原子である。
一分子内に存在するＲ同士は、同じであっても異なっていても良い。
これらのＲの中でも、水素、ヒドロキシ基が好ましい。これにより、顕色剤として用いた際の発色性を良好なものにすることができる。
【００１０】
また、上記一般式［１］中、ｍは１〜４の整数を示し、一分子内において同一であっても異なってもよい。このｍを調整することにより、得られる化合物の融点や酸性度を制御することができるが、ｍは１〜３が好ましい。これにより、高酸性度とすることができるので、発色性を良好にすることができる。
【００１１】
本発明の顕色剤は特に限定されないが、上記一般式［１］で示される化合物を、８０重量％以上含有することが好ましい。より好ましくは９０重量％以上である。これにより、顕色剤の融点を高くすることができ、これを用いた感熱記録材料の保存安定性を向上させることができる。なお、ここで上記化合物の含有量は、例えば、ＧＰＣ（ゲルパーミエーションクロマトグラフィー）装置などを用いて測定することができる。
なお、上記一般式［１］で示される化合物以外の成分としては特に限定されないが、一部オリゴマー化した副生成物などを含有していてもよい。
【００１２】
次に、本発明の感熱記録材料用顕色剤の製造方法について説明する。
本発明の感熱記録材料用顕色剤の製造方法（以下、単に「製造方法」ということがある）は、上記本発明の顕色剤の製造する方法であって、２−ナフトールと下記一般式［２］で示されるベンズアルデヒドとを塩基性触媒の存在下で反応させることを特徴とする。
【化６】
2004291553.tif 000005
【００１３】
上記一般式［２］中、Ｒは、水素、炭素数１〜６のアルキル基、あるいは、置換または無置換フェニル基、置換または無置換アラルキル基、アルコキシ基、ヒドロキシ基またはハロゲン原子である。
炭素数１〜６のアルキル基としては例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｎ−ヘキシル基、シクロペンチル基、メチルシクロペンチル基、シクロヘキシル基などが挙げられる。
置換または無置換フェニル基としては例えば、フェニル基、トルイル基、キシリル基、トリメチルフェニル基などのアリール基が挙げられる。
置換または無置換アラルキル基としては例えば、ベンジル基などが挙げられる。
アルコキシ基としては例えば、メトキシ基、エトキシ基などが挙げられる
そして、ハロゲン原子としては、フッ素原子、塩素原子、臭素原子、ヨウ素原子である。
一分子内に存在するＲ同士は、同じであっても異なっていても良い。
【００１４】
上記一般式［２］で表される化合物の中でも、特に、ベンズアルデヒド、ヒドロキシベンズアルデヒドを用いることが好ましい。これにより、２−ナフトールとの反応時に高収率とすることができる。また、得られる顕色剤を発色性に優れたものとすることができる。
【００１５】
２−ナフトール（ＮＰ）とベンズアルデヒド化合物（Ａ）との反応モル比（ＮＰ／Ａ）は特に限定されないが、１／５〜５／１とすることが好ましい。さらに好ましくは、１／２〜２／１である。これにより、反応生成物中の、上記一般式［１］で表される化合物の含有量を高くすることができ、顕色剤としての純度を向上させることができる。
【００１６】
また、上記反応において使用される塩基性触媒も特に限定されないが、一例を挙げるとトリエチルアミンなどのアミン化合物、水酸化ナトリウム、水酸化カルシウム、水酸化バリウムなどの無機塩基などが使用できる。
塩基性触媒の使用量は特に限定されないが、反応制御及び反応速度の点から、フェノール化合物に対して１〜５０重量％が好ましい
【００１７】
次に反応順序に従って、本発明の製造方法を説明する。
攪拌装置、冷却管（コンデンサ−）、加熱装置、温度計などを備えた反応容器に２−ナフトールとベンズアルデヒド化合物を仕込み、所定の温度まで昇温させ塩基性触媒を逐次添加する。温度は特に限定されないが、反応速度等の点から８０℃〜１４０℃程度が好ましい。添加の時間も特に限定されないが、反応の制御及び速度及び出来上がる化合物の純度の点から、０．５時間〜６時間が好ましい。
その後、１００℃〜１５０℃程度で反応を１〜８時間行う。その後、酸性物質により塩基性触媒を中和し、水洗の後、常圧下で脱水、さらに減圧下で脱モノマ−を行い、目的とする化合物を得ることができる。中和に使用する酸性物質としては、特に限定されないが、塩酸や硫酸のような無機塩基性物質、酢酸などの有機酸類を使用することができる。酸性物質は、水洗により除去しやすい塩が得られるよう、相手の塩基性触媒により選定することが好ましい。また、水洗の回数や水の量については特に限定されず、中和により生成した塩が、顕色剤の機能を損ねないレベルに取り除ける回数実施又は水量を使用することが好ましい。
【００１８】
以上の方法により得られた化合物は、さらに純度を向上するために、適切な溶媒を使用して再結晶することも可能である。使用できる溶媒は特に限定されないが、温めたときに十分に溶解し、冷やしたときに目的の化合物が結晶化するもので、モノマーなどが容易に溶解除去できるものが好ましい。また、フェノール化合物の種類により、上記の特性を有する溶媒を適宜選定することが大切である。
【００１９】
次に、本発明の感熱記録材料について説明する。
本発明の感熱記録材料は、上記本発明の顕色剤と、ロイコ染料とを含有することを特徴とする。
【００２０】
本発明の感熱記録材料において用いられるロイコ染料としては特に限定されないが、例えば、トリフェニルメタン系、フルオラン系、フェノチアジン系、オーラミン系、スピロ系の各ロイコ染料を使用することができる。
トリフェニルメタン系としては例えば、トリフェニルメタンなどが挙げられる。
フルオラン系としては例えば、３，３−ビス（ｐ−ジメチルアミノフェニル）−６−ジメチルアミノフタリド（別名：クリスタルバイオレットラクトン，ＣＶＬ）、ｐ，ｐ’−ベンジリデンビス（Ｎ，Ｎ’−ジメチルアニリン（ロイコマラカイトグリ−ン）、３−ジエチルアミノ−７−アニリノフルオラン、３−ジエチルアミノ−６−メチル−７−アニリノフルオラン、３−（Ｎ−メチル−ｐ−トルイジノ）−６−メチル−７−アニリノフルオラン、３−ジエチルアミノ−６−メチル−７−アニリノフルオラン、３−ピペリジノ−６−メチル−７−アニリノフルオラン、３−（Ｎ−メチルシクロヘキシル−Ｎ−メチルアミノ）−６−メチル−７−アニリノフルオラン、２−アニリノ−３−メチル−６−ジブチルフルオラン、３−ジエチルアミノ−７−（ｏ−クロロアニリノ）フルオラン、３−ジエチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、３−（Ｎ−イソアミル−Ｎ−エチルアミノ）−６−メチル−７−アニリノフルオラン、などが挙げられる。
フェノチアジン系としては例えば、ベンゾイルロイコメチレンブルー、ｐ−ニトロベンゾイルロイコメチレンブルーなどが挙げられる。
オ−ラミン系としては例えば、４，４‘−ビス（ジメチルアミノフェニル）ベンズヒドリルベンジルエーテル、Ｎ−クロロフェニルロイコオ−ラミン、Ｎ−２，４，５−トリクロロフェニルロイコオーラミンなどが挙げられる。
スピロ系としては例えば、３−メチルスピロジナフトピラン、３−エチルスピロジナフトピラン、ベンゾ−β−ナフトスピロピランなどが挙げられる。
これらのロイコ染料は、色相や発色性により適宜選択することができ、必要に応じて単独、若しくは２種以上を混合物として使用することができる。
【００２１】
本発明の感熱記録材料には、本発明の顕色剤とロイコ染料のほか、必要により各種の添加剤を加えることが可能である。添加剤としては主に、バインダー、顔料、増感剤、などが挙げられる
バインダーとしては特に限定されないが、例えば、ポリビニルアルコール、でん粉、でん粉誘導体、ヒドロキシエチルセルロース、メチルセルロース、ポリアクリル酸ソーダ、ポリビニルピロリドン、スチレン−無水マレイン酸共重合体、イソブチレン−無水マレイン酸共重合体などの水溶性高分子、スチレン−ブタジエンラテックス、スチレン−アクリルエステルエマルジョン、ポリ酢酸ビニルエマルジョンなどの水性エマルジョンを加えることができ、これにより、顕色剤組成物を支持体に強く粘着させることができる。
顔料としては特に限定されないが、例えば、炭酸カルシウム、タルク、カオリン、焼成カオリン、水酸化アルミニウムなどが挙げられる。
増感剤としては特に限定されないが、例えば、ステアリン酸アマイド、パルチン酸アマイド、オレイン酸アマイド、ラウリン酸アマイド、エチレンビスステアロアマイド、メチロールステアロアマイドなどが挙げられる。
このほかさらに、ヘッドマッチング性、筆記性、地肌の白色化などを改良するために、一般に知られているワックス、ワックス類似物質や有機フィラー、無機フィラー等を加えることもできる。
【００２２】
本発明の感熱記録材料において、本発明の顕色剤と上記ロイコ染料との配合比率は特に限定されないが、通常、感熱記録材料中の固形分全体に対して、顕色剤１〜３０重量％、ロイコ染料１〜１５重量％およびバインダー１〜３０重量％の割合で配合することができる。
【００２３】
本発明の感熱記録材料の調製方法としては特に限定されないが、例えば、上記一般式［１］で示される顕色剤、ロイコ染料のほか、バインダー等の添加剤を加え、これを水に溶解した溶液、もしくは分散した混合溶液として調製し、これを支持体に塗工するのに用いることができる。
また、このほかにも例えば、ロイコ染料をバインダー溶液と混合し、別に顕色剤をバインダー溶液と混合しておくこともできる。このような形態で用いる場合は、各々の混合液を混ぜ合わせてから塗工する方法、各々の混合液を同一支持体の同一面に順次塗工する方法、あるいは、各々の混合液を同一支持体の表裏面に別々に塗工する方法などがあり、特に限定されるものではない。
【００２４】
次に、本発明の感熱記録材について説明する。
本発明の感熱記録材は、上記本発明の感熱記録材料を支持体上に塗布してなるものである。
ここで支持体としては特に限定されないが、一般的には紙、合成紙、合成樹脂フィルム、金属ラミネートフィルムなどを使用することができる。支持体は、感熱記録材が使用される用途、目的により適時選択できる。本発明の感熱記録材は、上記本発明の感熱記録材料を、これらの支持体上に例えば上記の方法で塗工して、必要に応じて平滑化処理等を行い、これを乾燥することにより得られるものである。
【００２５】
【実施例】
以下に、本発明を実施例により詳細に説明する。なお、ここで「部」は全て「重量部」、「％」は全て「重量％」を表すものとする。
【００２６】
１．顕色剤の合成
（１）実施例１
攪拌装置、冷却管、加熱装置、温度計を備えた反応容器に、２−ナフトール１４４部、ベンズアルデヒド２１２部（モル比ＮＰ／Ａ＝１／２）を仕込み、塩基性触媒として５０％水酸化ナトリウム水溶液４０部を８５℃で１時間かけて逐次添加した後、１２０〜１２５℃で反応を６時間行った。その後、酸性物質（１０％酢酸水溶液）を３５０部添加して塩基性触媒を中和し、水を３００部加えて水洗し、これを３回行った。次いで、常圧下で脱水、さらに減圧下で脱水および未反応のベンズアルデヒドを除く。その後、冷却を行い内温が７０℃まで下がったところでアセトン６００部を入れ、１２時間静置し再結晶させる。２−ナフトール−ベンズアルデヒド反応物１６０．３部を得た。
【００２７】
（２）実施例２
実施例１において、ベンズアルデヒド２１２部のかわりに、ｏ−ヒドロキシベンズアルデヒド２４４部（モル比ＮＰ／Ａ＝１／２）を用いた以外は、実施例１と同様の方法で反応を行い、２−ナフトール−ｏ−ヒドロキシベンズアルデヒド反応物１５８．８部を得た。
【００２８】
２．感熱記録材料の調製
（１）実施例１１
下記の原材料及び配合で、それぞれ別々にボールミルで２４時間湿式粉砕して、分散混合液（Ａ液、Ｂ液）を調製した。
【００２９】
（１．１）Ａ液
・クリスタルバイオレットラクトン                            １０部
・ステアリン酸アミド                                        ２０部
・１０重量％ポリビニルアルコール水溶液                      ６０部
（クラレ社製・「＃１０５」）
・炭酸カルシウム                                            ５０部
・水                                                      １５０部
【００３０】
（１．２）Ｂ液
・実施例１で得られた２−ナフトール−ベンズアルデヒド反応物    １０部
・１０重量％ポリビニルアルコール水溶液                      ２０部
（クラレ社製・「＃１０５」）
・炭酸カルシウム                                            ２０部
・水                                                        ５０部
【００３１】
上記で得られたＡ液、Ｂ液を用い、下記の割合で配合して感熱記録材料を調製した。
（１．３）感熱記録材料
・Ａ液                                                      ２０部
・Ｂ液                                                      ２０部
・１０重量％ポリビニルアルコール水溶液                      １５部
（クラレ社製・「＃１０５」）
【００３２】
（２）実施例１２
実施例１１において、実施例１で得られた２−ナフトール−ベンズアルデヒド反応物の代わりに、実施例２で得られた２−ナフトール−ｏ−ヒドロキシベンズアルデヒド反応物を用いた以外は、実施例１１と同様に行い、感熱記録材料を得た。
【００３３】
（３）比較例１１
実施例１１において、実施例１で得られた２−ナフトール−ベンズアルデヒド反応物の代わりに、ビスフェノールＡを用いた以外は、実施例１１と同様に行い、感熱記録材料を得た。
【００３４】
３．感熱記録材の作製
実施例１１、１２、及び、比較例１１で得られた感熱記録材料を、乾燥後塗布量が７〜９ｇ／ｍ２になるように、上質紙に塗布、乾燥し、感熱記録材を作製した。
【００３５】
上記で得られた感熱記録材について、表１に記載した項目の評価を行った。実施例１、２で得られた２−ナフトール−ベンズアルデヒド反応物の評価とともに、結果を表１に示す。
【００３６】
【表１】
2004291553.tif 000006
【００３７】
表の注：測定方法
（１）含有量：実施例１、２で得られた２−ナフトール−ベンズアルデヒド反応物について、ＧＰＣ装置を用い、一般式［１］で表される化合物の含有量を測定した。ＧＰＣ装置は、検量線としてポリスチレン標準物質を用いて作成したものを使用した。ＧＰＣ測定はテトラヒドロフランを溶出溶媒として使用し、流量１．０ｍｌ／分、カラム温度４０℃の条件で測定した。装置は、
・本体：東ソー社製・「ＨＬＣ−８０２０」
・分析用カラム：東ソー社製・「ＴＳＫｇｅｌＧ１０００ＨＸＬ  １本、Ｇ２０００ＨＸＬ  ２本、Ｇ３０００ＨＸＬ  １本」
をそれぞれ使用した。
（２）発色性：２００℃の熱盤上に、厚み１．２ｍｍのガラスプレートを２枚置き、この温度まで加熱した。次いで、上記で得られた感熱記録材をこのガラスプレートで挟み、３秒間保持して、発色させた感熱記録材試料を作製した。これを肉眼で観察し、比較例と同等の発色であったものを○とした。
（３）耐水性：上記発色性の評価と同様の方法で、発色させた感熱記録材試料を作製した。これを、２５℃の純水中に２時間浸漬したあと風乾して、発色像の変化を肉眼で観察した。退色または変色がほとんど認められないものを○とした。
（４）耐油性：上記発色性の評価と同様の方法で、発色させた感熱記録材試料を作製した。これをＰＶＣラップフィルムで挟み、発色面上側から２００ｇ／ｃｍ２の荷重を加えた状態で、４０℃で２４時間放置して、発色像の変化を肉眼で観察した。退色または変色がほとんど認められないものを○、  変色または退色が少し認められるものを△とした。
（５）耐光性：上記発色性の評価と同様の方法で、発色させた感熱記録材試料を作製した。これに、紫外線フェードメーター（スガ試験機製  ＦＡＬ−５）で２４時間照射した後、発色像の変化を肉眼で観察した。退色または変色がほとんど認められないものを○、  変色または退色が少し認められるものを△とした。
【００３８】
実施例１、２は、上記一般式［１］で示される化合物を含有する本発明の顕色剤である。そして、実施例１１、１２はこれらを配合した本発明の感熱記録材料であり、ビスフェノールＡを用いた顕色剤を配合した比較例１１と比べて、耐水性、耐油性、及び耐光性のいずれにおいても、同等以上の特性を有する感熱記録材を得ることができた。
【００３９】
【発明の効果】
本発明は、上記一般式［１］で示される化合物を含有することを特徴とする感熱記録材料用顕色剤及びこれを含有する感熱記録材料である。本発明の感熱記録材料用顕色剤及び感熱記録材料は、環境上の問題が指摘されているビスフェノールＡを原料として用いたものと同等以上の耐水性、耐油性、及び耐光性を有する感熱記録材を製造することができる。
従って本発明は、ファクシミリ、計測機器、医療機器、ＰＯＳシステムなどに利用されるバーコードラベル、レジスターのレシートなどの感熱記録材用として好適に用いることができるものである。